(57)【特許請求の範囲】
【請求項１】
第１絶縁層、透明導電層、第２絶縁層、及び導電性接着剤層がこの順に積層されており、
前記透明導電層は、金、銀、銅、パラジウム、ニッケル、アルミニウム、又はこれらのうちの１以上の金属を含む合金から構成される、厚さ５〜１００ｎｍの金属層であり、
前記第２絶縁層の厚さは５０〜１０００ｎｍであり、
前記導電性接着剤層は、バインダー成分と、球状又は樹枝状の導電性粒子とを含み、
前記導電性粒子の含有割合は、前記導電性接着剤層１００質量％に対し１〜８０質量％である、
電磁波シールドフィルム。
【請求項２】
前記第２絶縁層と前記導電性接着剤層とは直接積層している請求項１に記載の電磁波シールドフィルム。
【請求項３】
前記第２絶縁層は、一方の面で前記導電性接着剤層と、他方の面で前記透明導電層とそれぞれ直接積層している請求項１に記載の電磁波シールドフィルム。
【請求項４】
前記導電性粒子の含有割合は、前記導電性接着剤層１００質量％に対し３０〜８０質量％である、請求項１〜３のいずれか１項に記載の電磁波シールドフィルム。
【請求項５】
ＪＩＳ  Ｋ  ７３６１−１に準拠した測定方法における全光線透過率が１０％以上である請求項１〜４のいずれか１項に記載の電磁波シールドフィルム。
【請求項６】
請求項１〜５のいずれか１項に記載の電磁波シールドフィルムを備えたシールドプリント配線板。
【発明の詳細な説明】
【技術分野】
【０００１】
本発明は、電磁波シールドフィルムに関する。より詳細には、本発明は、プリント配線板に使用される電磁波シールドフィルムに関する。
【背景技術】
【０００２】
プリント配線板は、携帯電話、ビデオカメラ、ノートパソコンなどの電子機器において、機構の中に回路を組み込むために多用されている。また、プリンタヘッドのような可動部と制御部との接続にも利用されている。これらの電子機器では、電磁波シールド対策が必須となっており、装置内で使用されるプリント配線板においても、電磁波シールド対策を施したシールドプリント配線板が用いられている。【０００３】
シールドプリント配線板には、電磁波シールド対策を目的として、電磁波シールドフィルム（以下、単に「シールドフィルム」と称する場合がある）が使用される。例えば、プリント配線板に接着して使用されるシールドフィルムは、金属層などのシールド層と当該シールド層の表面に設けられた導電性接着シートとを有する。【０００４】
導電性接着シートを有するシールドフィルムとしては、例えば、特許文献１及び２に開示のものが知られている。上記シールドフィルムは、導電性接着シートが露出した表面が、プリント配線板表面、具体的にはプリント配線板の表面に設けられたカバーレイ表面と貼着するように貼り合わせて使用される。これらの導電性接着シートは、通常、高温・高圧条件下で熱圧着してプリント配線板に接着及び積層される。このようにしてプリント配線板上に配置されたシールドフィルムは、プリント配線板の外部からの電磁波を遮蔽する性能（シールド性能）を発揮する。
【先行技術文献】
【特許文献】
【０００５】
【特許文献１】特開２０１５−１１０７６９号公報
【特許文献２】特開２０１２−２８３３４号公報
【発明の概要】
【発明が解決しようとする課題】
【０００６】
近年、シールドフィルムには、プリント配線板に貼り付ける際、位置合わせをしやすいという性能が求められる場合がある。このため、シールドフィルムには、透明性が求められる傾向がある。透明性を向上させる方法として、シールドフィルムにおける導電層として、例えば層厚さが薄い透明導電層を用いることが考えられる。【０００７】
しかしながら、従来のシールドフィルムにおいては、導電性接着剤層中の導電性粒子の配合量が増加するほど導電性が向上するのに対し、透明導電層を用いたシールドフィルムにおいては、導電性接着剤層中に導電性粒子を多量配合した場合、電気的接続抵抗値が上昇し、導電性が低下するという問題があった。【０００８】
本発明は上記に鑑みてなされたものであり、本発明の目的は、導電性接着剤層に導電性粒子を多量に配合した場合であっても、透明性に優れ、且つ電気的接続抵抗値が低い電磁波シールドフィルムを提供することにある。
【課題を解決するための手段】
【０００９】
本発明者らは、上記目的を達成するため鋭意検討した結果、特定の層構成を有する電磁波シールドフィルムは、導電性接着剤層に導電性粒子を多量に配合した場合であっても、透明性に優れ、且つ電気的接続抵抗値が低いことを見出した。本発明はこれらの知見に基づいて完成させたものである。【００１０】
すなわち、本発明は、第１絶縁層、透明導電層、第２絶縁層、及び導電性接着剤層がこの順に積層されており、
上記透明導電層は、金、銀、銅、パラジウム、ニッケル、アルミニウム、又はこれらのうちの１以上の金属を含む合金から構成される、厚さ５〜１００ｎｍの金属層であり、
上記第２絶縁層の厚さは５０〜１０００ｎｍであり、
上記導電性接着剤層は、バインダー成分と、球状又は樹枝状の導電性粒子とを含み、
上記導電性粒子の含有割合は、上記導電性接着剤層１００質量％に対し１〜８０質量％である、
電磁波シールドフィルムを提供する。【００１１】
上記第２絶縁層と上記導電性接着剤層とは直接積層していることが好ましい。【００１２】
上記第２絶縁層は、一方の面で上記導電性接着剤層と、他方の面で上記透明導電層とそれぞれ直接積層していることが好ましい。【００１３】
上記導電性粒子の含有割合は、上記導電性接着剤層１００質量％に対し３０〜８０質量％であることが好ましい。【００１４】
上記電磁波シールドフィルムは。ＪＩＳ  Ｋ  ７３６１−１に準拠した測定方法における全光線透過率が１０％以上であることが好ましい。【００１５】
また、本発明は、上記電磁波シールドフィルムを備えたシールドプリント配線板を提供する。
【発明の効果】
【００１６】
本発明の電磁波シールドフィルムは、導電性接着剤層に導電性粒子を少量配合した場合及び多量配合した場合のいずれにおいても、透明性に優れ、且つ電気的接続抵抗値が低い。
【図面の簡単な説明】
【００１７】
【図１】本発明の電磁波シールドフィルムの一実施形態を示す断面模式図である。
【発明を実施するための形態】
【００１８】
［シールドフィルム］
本発明のシールドフィルムは、第１絶縁層、透明導電層、第２絶縁層、及び導電性接着剤層がこの順に積層された層構成を有する。
【００１９】
本発明のシールドフィルムの一実施形態について、以下に説明する。図１は、本発明のシールドフィルムの一実施形態を示す断面模式図である。図１に示す本発明のシールドフィルム１は、第１絶縁層１１と、透明導電層１２と、第２絶縁層１３と、導電性接着剤層１４とをこの順に有する。
【００２０】
（第１絶縁層）
第１絶縁層は、本発明のシールドフィルムにおいて、透明導電層の保護及び透明導電層の支持体として機能する透明基材である。第１絶縁層としては、例えば、プラスチック基材（特にプラスチックフィルム）、ガラス板などが挙げられる。第１絶縁層は、単層であってもよいし、同種又は異種の積層体であってもよい。
【００２１】
上記プラスチック基材を構成する樹脂としては、例えば、低密度ポリエチレン、直鎖状低密度ポリエチレン、中密度ポリエチレン、高密度ポリエチレン、超低密度ポリエチレン、ランダム共重合ポリプロピレン、ブロック共重合ポリプロピレン、ホモポリプロレン、ポリブテン、ポリメチルペンテン、エチレン−酢酸ビニル共重合体（ＥＶＡ）、アイオノマー、エチレン−（メタ）アクリル酸共重合体、エチレン−（メタ）アクリル酸エステル（ランダム、交互）共重合体、エチレン−ブテン共重合体、エチレン−ヘキセン共重合体等のポリオレフィン樹脂；ポリウレタン；ポリエチレンテレフタレート（ＰＥＴ）、ポリエチレンナフタレート、ポリブチレンテレフタレート（ＰＢＴ）等のポリエステル；ポリカーボネート（ＰＣ）；ポリイミド（ＰＩ）；ポリエーテルエーテルケトン（ＰＥＥＫ）；ポリエーテルイミド；アラミド、全芳香族ポリアミド等のポリアミド；ポリフェニルスルフィド；ポリスルホン（ＰＳ）；ポリエーテルスルホン（ＰＥＳ）；ポリメチルメタクリレート（ＰＭＭＡ）等のアクリル樹脂；アクリロニトリル−ブタジエン−スチレン共重合体（ＡＢＳ）；フッ素樹脂；ポリ塩化ビニル；ポリ塩化ビニリデン；トリアセチルセルロース（ＴＡＣ）等のセルロース樹脂；シリコーン樹脂などが挙げられる。上記樹脂は、一種のみを使用してもよいし、二種以上を使用してもよい。上記樹脂としては、透明性により優れる観点から、中でも、ポリエステル、セルロース樹脂が好ましく、より好ましくはポリエチレンテレフタレート、トリアセチルセルロースである。
【００２２】
第１絶縁層の表面（特に、透明導電層側表面）は、透明導電層などの隣接層との密着性、保持性等を高める目的で、例えば、コロナ放電処理、プラズマ処理、サンドマット加工処理、オゾン暴露処理、火炎暴露処理、高圧電撃暴露処理、イオン化放射線処理等の物理的処理；クロム酸処理等の化学的処理；コーティング剤（下塗り剤）による易接着処理等の表面処理が施されていてもよい。密着性を高めるための表面処理は、第１絶縁層における透明導電層側の表面全体に施されていることが好ましい。
【００２３】
第１絶縁層の厚さは、特に限定されないが、１〜１５μｍであることが好ましく、より好ましくは３〜１０μｍである。上記厚さが１μｍ以上であると、より充分にシールドフィルムを支持及び透明導電層を保護することができる。上記厚さが１５μｍ以下であると、透明性及び柔軟性に優れ、また経済的にも有利である。なお、第１絶縁層が複層構成である場合、上記第１絶縁層の厚さは、全ての層厚さの合計である。
【００２４】
（透明導電層）
上記透明導電層は、本発明のシールドフィルムにおいてシールド層として機能する要素である。上記透明導電層は、単層であってもよいし、同種又は異種の積層体であってもよい。
【００２５】
上記透明導電層は、金、銀、銅、パラジウム、ニッケル、アルミニウム、若しくはこれらのうちの１以上の金属を含む合金から構成される。このような透明導電層は、シールド性能を有しつつ、透明性に優れる。
【００２６】
上記合金としては、例えば、銀／銅合金、銀／亜鉛合金、銀／錫合金、銀／パラジウム合金、銀／ニッケル合金、銀／アルミニウム合金、銀／ビスマス合金、銀／ゲルマニウム合金、銀／イットリウム合金、銀／ネオジム合金、銀／スカンジウム合金、銀／インジウム合金、銀／アンチモン合金、銀／ガリウム合金などが挙げられる。上記金属としては、中でも、電磁波シールド性能により優れる観点から、銅、銀が好ましく、シールドフィルムをハンダリフロー時や高温高湿環境下で使用した際に、銀が硫黄成分で硫化されたり汗などに含まれる塩素で腐食するのを抑制できる観点から、銀／銅合金であることが好ましい。
【００２７】
上記透明導電層の厚さは、５〜１００ｎｍであり、好ましくは１０〜５０ｎｍである。上記厚さが５ｎｍ以上であることにより、シールド性能を維持することができる。上記厚さが１００ｎｍ以下であることにより、シールドフィルムの透明性に優れる。なお、透明導電層が複層構成である場合、上記透明導電層の厚さは、全ての層厚さの合計である。なお、透明導電層の厚さは、透明導電層の断面を透過型電子顕微鏡（ＴＥＭ）により測定して算出することができる。
【００２８】
上記透明導電層の形成方法は特に限定されず、例えば、電解、蒸着（例えば真空蒸着）、スパッタリング、ＣＶＤ法、メタルオーガニック（ＭＯ）、メッキ、圧延加工などが挙げられる。中でも、製造容易性の観点から、蒸着又はスパッタリングにより形成された透明導電層が好ましい。
【００２９】
（第２絶縁層）
第２絶縁層は、透明導電層を保護する透明層である。第２絶縁層が透明導電層と導電性接着剤層との間に介在することにより、透明性及び接続安定性の低下を抑制することができる。上記透明性及び接続安定性の低下は、導電性接着剤層中の導電性粒子との摩擦により透明導電層が損傷することに起因するものと推測される。第２絶縁層は、単層、複層のいずれであってもよい。
【００３０】
第２絶縁層は、バインダー成分を含むことが好ましい。上記バインダー成分としては、熱可塑性樹脂、熱硬化型樹脂、活性エネルギー線硬化型化合物などが挙げられる。上記熱可塑性樹脂、熱硬化型樹脂、及び活性エネルギー線硬化型化合物としては、それぞれ、後述の導電性接着剤層が含み得るバインダー成分として例示されたものが挙げられる。上記バインダー成分は、一種のみを使用してもよいし、二種以上を使用してもよい。
【００３１】
第２絶縁層中の上記バインダー成分の含有量は、特に限定されないが、第２絶縁層１００質量％に対して、７０質量％以上が好ましく、より好ましくは８０質量％以上、より好ましくは９０質量％以上である。上記含有量が７０質量％以上であると、柔軟性により優れ、小径のホールへの埋め込み性に優れ、接続安定性により優れる。
【００３２】
第２絶縁層は、本発明の効果を損なわない範囲内において、上記バインダー成分以外のその他の成分を含有していてもよい。上記その他の成分としては、例えば、硬化剤、硬化促進剤、可塑剤、難燃剤、消泡剤、粘度調整剤、酸化防止剤、希釈剤、沈降防止剤、充填剤、レベリング剤、カップリング剤、紫外線吸収剤、粘着付与樹脂、ブロッキング防止剤などが挙げられる。上記その他の成分は、一種のみを使用してもよいし、二種以上を使用してもよい。
【００３３】
第２絶縁層の厚さは、５０〜１０００ｎｍであり、好ましくは１００〜３００ｎｍである。上記厚さが５０ｎｍ以上であることにより、シールド性能及び接続安定性に優れる。上記厚さが１０００ｎｍ以下であることにより、透明性及び接続安定性に優れる。なお、第２絶縁層が複層構成である場合、上記第２絶縁層の厚さは、全ての層厚さの合計である。
【００３４】
第２絶縁層は、上記透明導電層を保護する観点から、上記導電性接着剤層と直接積層していることが好ましく、一方の面で上記導電性接着剤層と、他方の面で上記透明導電層とそれぞれ直接積層していることが特に好ましい。
【００３５】
（導電性接着剤層）
上記導電性接着剤層は、例えば本発明のシールドフィルムをプリント配線板に接着するための接着性と、上記透明導電層と電気的接続するための導電性を有する。また、上記透明導電層とともにシールド性能を発揮するシールド層としても機能する。上記導電性接着剤層は、単層、複層のいずれであってもよい。
【００３６】
上記導電性接着剤層は、バインダー成分と、球状若しくは樹枝状（デンドライト状）の導電性粒子を含有する。
【００３７】
上記バインダー成分としては、熱可塑性樹脂、熱硬化型樹脂、活性エネルギー線硬化型化合物などが挙げられる。上記バインダー成分は、一種のみを使用してもよいし、二種以上を使用してもよい。
【００３８】
上記熱可塑性樹脂としては、例えば、ポリスチレン系樹脂、酢酸ビニル系樹脂、ポリエステル系樹脂、ポリオレフィン系樹脂（例えば、ポリエチレン系樹脂、ポリプロピレン系樹脂組成物等）、ポリイミド系樹脂、アクリル系樹脂などが挙げられる。上記熱可塑性樹脂は、一種のみを使用してもよいし、二種以上を使用してもよい。
【００３９】
上記熱硬化型樹脂としては、熱硬化性を有する樹脂（熱硬化性樹脂）および上記熱硬化性樹脂を硬化して得られる樹脂の両方が挙げられる。上記熱硬化性樹脂としては、例えば、フェノール系樹脂、エポキシ系樹脂、ウレタン系樹脂、ウレタンウレア系樹脂、メラミン系樹脂、アルキド系樹脂などが挙げられる。上記熱硬化型樹脂は、一種のみを使用してもよいし、二種以上を使用してもよい。
【００４０】
上記エポキシ系樹脂としては、例えば、ビスフェノール型エポキシ系樹脂、スピロ環型エポキシ系樹脂、ナフタレン型エポキシ系樹脂、ビフェニル型エポキシ系樹脂、テルペン型エポキシ系樹脂、グリシジルエーテル型エポキシ系樹脂、グリシジルアミン型エポキシ系樹脂、ノボラック型エポキシ系樹脂などが挙げられる。
【００４１】
上記ビスフェノール型エポキシ系樹脂としては、例えば、ビスフェノールＡ型エポキシ系樹脂、ビスフェノールＦ型エポキシ系樹脂、ビスフェノールＳ型エポキシ系樹脂、テトラブロムビスフェノールＡ型エポキシ系樹脂などが挙げられる。上記グリシジルエーテル型エポキシ系樹脂としては、例えば、トリス（グリシジルオキシフェニル）メタン、テトラキス（グリシジルオキシフェニル）エタンなどが挙げられる。上記グリシジルアミン型エポキシ系樹脂としては、例えばテトラグリシジルジアミノジフェニルメタンなどが挙げられる。上記ノボラック型エポキシ系樹脂としては、例えば、クレゾールノボラック型エポキシ系樹脂、フェノールノボラック型エポキシ系樹脂、α−ナフトールノボラック型エポキシ系樹脂、臭素化フェノールノボラック型エポキシ系樹脂などが挙げられる。
【００４２】
上記活性エネルギー線硬化型化合物は、活性エネルギー線照射により硬化し得る化合物（活性エネルギー線硬化性化合物）及び上記活性エネルギー線硬化性化合物を硬化して得られる化合物の両方が挙げられる。活性エネルギー線硬化性化合物としては、特に限定されないが、例えば、分子中に少なくとも２個のラジカル反応性基（例えば、（メタ）アクリロイル基）を有する重合性化合物などが挙げられる。上記活性エネルギー線硬化型化合物は、一種のみを使用してもよいし、二種以上を使用してもよい。
【００４３】
上記バインダー成分としては、中でも、熱硬化型樹脂が好ましい。この場合、プリント配線板に接着するために本発明のシールドフィルムをプリント配線板上に配置した後、加圧及び加熱によりバインダー成分を硬化させることができ、プリント配線板との接着性が良好となる。
【００４４】
上記バインダー成分が熱可塑性樹脂を含む場合、上記バインダー成分を構成する成分として、熱可塑性樹脂のモノマー成分を含んでいてもよい。バインダー成分がモノマー成分を含むことで、仮貼り性やリワーク性、被着体に加熱プレスした後の密着性が良好となる。
【００４５】
上記バインダー成分が熱硬化型樹脂を含む場合、上記バインダー成分を構成する成分として、熱硬化反応を促進するための硬化剤を含んでいてもよい。上記硬化剤は、上記熱硬化性樹脂の種類に応じて適宜選択することができる。上記硬化剤は、一種のみを使用してもよいし、二種以上を使用してもよい。
【００４６】
上記導電性接着剤層におけるバインダー成分の含有割合は、特に限定されないが、導電性接着剤層の総量１００質量％に対して、２０〜９９質量％が好ましく、より好ましくは３０〜８０質量％、さらに好ましくは４０〜７０質量％である。上記含有割合が２０質量％以上であると、プリント配線板に対する密着性により優れる。上記含有割合が９９質量％以下であると、導電性粒子を充分に含有させることができる。
【００４７】
上記導電性粒子として、球状導電性粒子及び／又は樹枝状導電性粒子を用いる。上記球状又は樹枝状の導電性粒子を用いることにより、多量に配合した場合であっても、透明性に優れ、且つ接続安定性に優れる。球状導電性粒子を用いた場合、透明性により優れる。
【００４８】
上記導電性粒子としては、例えば、金属粒子、金属被覆樹脂粒子、カーボンフィラーなどが挙げられる。上記導電性粒子は、一種のみを使用してもよいし、二種以上を使用してもよい。
【００４９】
上記金属粒子及び上記金属被覆樹脂粒子の被覆部を構成する金属としては、例えば、金、銀、銅、ニッケル、亜鉛などが挙げられる。上記金属は一種のみを使用してもよいし、二種以上を使用してもよい。
【００５０】
上記金属粒子としては、具体的には、例えば、銅粒子、銀粒子、ニッケル粒子、銀被覆銅粒子、金被覆銅粒子、銀被覆ニッケル粒子、金被覆ニッケル粒子、銀被覆合金粒子などが挙げられる。上記銀被覆合金粒子としては、例えば、銅を含む合金粒子（例えば、銅とニッケルと亜鉛との合金からなる銅合金粒子）が銀により被覆された銀被覆銅合金粒子などが挙げられる。上記金属粒子は、電解法、アトマイズ法、還元法などにより作製することができる。
【００５１】
上記金属粒子としては、中でも、銀粒子、銀被覆銅粒子、銀被覆銅合金粒子が好ましい。導電性に優れ、金属粒子の酸化及び凝集を抑制し、且つ金属粒子のコストを下げることができる観点から、特に、銀被覆銅粒子、銀被覆銅合金粒子が好ましい。
【００５２】
上記導電性粒子のメディアン径（Ｄ５０）は、特に限定されないが、５〜１５μｍであることが好ましく、より好ましくは５〜１０μｍである。上記メディアン径は、上記導電性接着剤層中の全ての球状導電性粒子及び／又は樹枝状導電性粒子のメディアン径であり、レーザー回折・散乱法により求めた粒度分布における積算値５０％での粒径をいうものとする。上記メディアン径が上記範囲内であることにより、導電性粒子を用いた本発明において接続安定性により優れる。上記メディアン径は、例えば、レーザー回折式粒子径分布測定装置（商品名「ＳＡＬＤ−２２００」、株式会社島津製作所製）により測定することができる。
【００５３】
上記導電性接着剤層における上記導電性粒子の含有割合は、導電性接着剤層１００質量％に対して、１〜８０質量％であり、好ましくは２０〜７０質量％、より好ましくは３０〜６０質量％である。本発明のシールドフィルムでは、導電性接着剤層が上記導電性粒子を１質量％程度の少量含む場合から、８０質量％もの多量に含む場合であっても、接続抵抗値が低く、接続安定性に優れる。
【００５４】
上記導電性接着剤層は、本発明の効果を損なわない範囲内において、上述の各成分以外のその他の成分を含有していてもよい。上記その他の成分としては、公知乃至慣用の接着剤層に含まれる成分が挙げられる。上記その他の成分としては、例えば、硬化促進剤、可塑剤、難燃剤、消泡剤、粘度調整剤、酸化防止剤、希釈剤、沈降防止剤、充填剤、レベリング剤、カップリング剤、紫外線吸収剤、着色剤、ブロッキング防止剤などが挙げられる。上記その他の成分は、一種のみを使用してもよいし、二種以上を使用してもよい。なお、球状導電性粒子及び樹枝状導電性粒子以外の導電性粒子の含有量は、球状導電性粒子及び／又は樹枝状導電性粒子１００質量部に対して、例えば１０質量部未満、好ましくは５質量部未満、より好ましくは１質量部未満である。
【００５５】
上記導電性接着剤層の厚さは、特に限定されないが、３〜２０μｍであることが好ましく、より好ましくは５〜１５μｍである。上記厚さが３μｍ以上であると、シールド性能がより優れる。上記厚さが２０μｍ以下であると、導電性粒子の表面が層表面により近く或いは表面から露出する傾向にあり、接続安定性により優れる。
【００５６】
上記導電性接着剤層厚さと導電性粒子のＤ５０の比［接着剤層厚さ／Ｄ５０］は、特に限定されないが、０．２〜１．５であることが好ましく、より好ましくは０．５〜１．０である。上記比が０．２以上であると、プリント配線板等の被着体に対する接着性がより良好となる。上記比が１．５以下であると、導電性接着剤層表面から露出する導電性粒子の量が多くなり、接続安定性により優れる。
【００５７】
本発明のシールドフィルムは、導電性接着剤層側にセパレータ（剥離フィルム）を有していてもよい。セパレータは、本発明のシールドフィルムから剥離可能なように積層される。セパレータは、導電性接着剤層を被覆して保護するための要素であり、本発明のシールドフィルムを使用する際には剥がされる。
【００５８】
上記セパレータとしては、例えば、ポリエチレンテレフタレート（ＰＥＴ）フィルム、ポリエチレンフィルム、ポリプロピレンフィルム、フッ素系剥離剤や長鎖アルキルアクリレート系剥離剤等の剥離剤により表面コートされたプラスチックフィルムや紙類などが挙げられる。
【００５９】
上記セパレータの厚さは、１０〜２００μｍであることが好ましく、より好ましくは１５〜１５０μｍである。上記厚さが１０μｍ以上であると、保護性能により優れる。上記厚さが２００μｍ以下であると、使用時にセパレータを剥離しやすい。
【００６０】
本発明のシールドフィルムは、第１絶縁層、透明導電層、第２絶縁層、及び導電性接着剤層以外のその他の層を有していてもよい。上記その他の層としては、例えば、その他の絶縁層、反射防止層、防眩層、防汚層、ハードコート層、紫外線吸収層、アンチニュートンリング層などが挙げられる。
【００６１】
本発明のシールドフィルムは透明性に優れる。本発明のシールドフィルムのＪＩＳ  Ｋ  ７３６１−１に準拠した測定方法における全光線透過率は、１０％以上が好ましく、より好ましくは２０％以上、さらに好ましくは５０％以上、特に好ましくは６５％以上である。上記全光線透過率は、公知の分光光度計を用いて測定することができる。なお、上記全光線透過率は、第１絶縁層と上記導電性接着剤層とを両端層とする積層体について測定される。
【００６２】
本発明のシールドフィルムのＪＩＳ  Ｋ  ７３６１−１に準拠した測定方法におけるヘイズ値は、９５％以下が好ましく、より好ましくは９２％以下、さらに好ましくは９０％以下である。上記ヘイズ値は、公知の分光光度計を用いて測定することができる。なお、上記ヘイズ値は、第１絶縁層と上記導電性接着剤層とを両端層とする積層体について測定される。
【００６３】
本発明のシールドフィルムは、プリント配線板用途またはワイヤレス電力伝送システム用途であることが好ましく、フレキシブルプリント配線板（ＦＰＣ）用途または電磁誘導式のワイヤレス電力伝送システム用途であることが特に好ましい。本発明のシールドフィルムは、導電性接着剤層に導電性粒子を少量配合した場合及び多量配合した場合のいずれにおいても電気的接続抵抗値が低い。また、透明性に優れ、プリント配線板や、ワイヤレス電力送電システムにおける給電または送電コイル等の被着体上での位置合わせが容易である。従って、本発明のシールドフィルムは、フレキシブルプリント配線板用の電磁波シールドフィルムとして好ましく使用することができる。
【００６４】
（電磁波シールドフィルムの製造方法）
本発明のシールドフィルムの製造方法について説明する。
【００６５】
図１に示す本発明のシールドフィルム１の作製においては、まず、第１絶縁層１１上に透明導電層１２を形成する。透明導電層１２の形成は、蒸着法又はスパッタリング法により行うことが好ましい。上記蒸着法及びスパッタリング法は、公知乃至慣用の方法が採用できる。このように、蒸着法又はスパッタリング法により透明導電層を形成することで、適度な厚さ及び透明性を有する導電層を容易に製造することができる。
【００６６】
次に、形成された透明導電層１２表面に、例えば、第２絶縁層１３形成用の樹脂組成物を塗布（塗工）し、必要に応じて、脱溶媒及び／又は一部硬化させて形成することができる。
【００６７】
上記樹脂組成物は、例えば、上述の第２絶縁層に含まれる各成分に加え、溶剤（溶媒）を含む。溶剤としては、例えば、トルエン、アセトン、メチルエチルケトン、メタノール、エタノール、プロパノール、酢酸エチル、酢酸プロピル、酢酸ブチル、ジメチルホルムアミドなどが挙げられる。上記樹脂組成物の固形分濃度は、形成する第２絶縁層の厚さなどに応じて適宜設定される。
【００６８】
上記樹脂組成物の塗布には、公知のコーティング法が用いられてもよい。例えば、グラビアロールコーター、リバースロールコーター、キスロールコーター、リップコーターディップロールコーター、バーコーター、ナイフコーター、スプレーコーター、コンマコーター、ダイレクトコーター、スロットダイコーターなどのコーターが用いられてもよい。
【００６９】
次に、形成された第２絶縁層表面に、導電性接着剤層１４形成用の接着剤組成物を塗布（塗工）し、必要に応じて、脱溶媒及び／又は一部硬化させて形成することができる。
【００７０】
上記接着剤組成物は、例えば、上述の導電性接着剤層に含まれる各成分に加え、溶剤（溶媒）を含む。溶剤としては、上述の樹脂組成物が含み得る溶剤として例示されたものが挙げられる。上記接着剤組成物の固形分濃度は、形成する導電性接着剤層の厚さなどに応じて適宜設定される。
【００７１】
上記接着剤組成物の塗布には、公知のコーティング法が用いられてもよい。例えば、上述の樹脂組成物の塗布に用いられるコーターとして例示されたものが挙げられる。
【００７２】
なお、上述した製造方法では、各層を順次形成して作製する方法（ダイレクトコート法）について説明したが、このような方法に限定されず、例えば、セパレートフィルムなどの仮基材又は基材上に個別に形成した各層をラミネートして順次貼り合わせる方法（ラミネート法）により作製してもよい。
【００７３】
本発明のシールドフィルムを用いてプリント配線板を作製することができる。例えば、本発明のシールドフィルムの導電性接着剤層をプリント配線板（例えば、カバーレイ）に貼り合わせることで、プリント配線板に本発明のシールドフィルムが貼り合わされたシールドプリント配線板を得ることができる。上記シールドプリント配線板において、上記導電性接着剤層は、熱硬化していてもよい。
【実施例】
【００７４】
以下に、実施例に基づいて本発明をより詳細に説明するが、本発明はこれらの実施例にのみ限定されるものではない。なお、表中の導電性粒子の含有割合は、導電性接着剤層中の割合を示す。【００７５】
比較例１
ＰＥＴフィルム（厚さ６μｍ）の表面に、スパッタリング法にて銀／銅合金層（厚さ１０ｎｍ）を形成した。そして、エポキシ樹脂溶液及び導電性粒子Ａ（銀コート銅粉、球状、メディアン径５μｍ）を配合し混合して得られた接着剤組成物を、上記合金層表面に、ワイヤーバーを用いて塗布し、１２０℃で１分加熱することで導電性接着剤層（厚さ５μｍ）を形成した。以上のようにして、比較例１のシールドフィルムを作製した。なお、エポキシ樹脂溶液及び導電性粒子Ａの配合量は、導電性接着剤層中のエポキシ樹脂の割合が７０質量％、導電性粒子Ａの割合が３０質量％となる量とした。【００７６】
比較例２〜４
導電性粒子の種類及び含有割合を表１に示すように変更したこと以外は比較例１と同様にして各シールドフィルムを作製した。なお、導電性粒子Ｂは、銀コート銅粉（樹枝状、メディアン径５μｍ）である。【００７７】
実施例１
ＰＥＴフィルム（厚さ６μｍ）の表面に、スパッタリング法により銀／銅合金層（厚さ１０ｎｍ）を形成した。次に、合金層表面に、ポリエステル系樹脂組成物を、ワイヤーバーを用いて塗布し、１００℃で１分加熱することで樹脂層（厚さ５０ｎｍ）を形成した。そして、エポキシ樹脂溶液及び導電性粒子Ａを配合し混合して得られた接着剤組成物を、上記樹脂層表面に、ワイヤーバーを用いて塗布し、１２０℃で１分加熱することで導電性接着剤層（厚さ５μｍ）を形成した。以上のようにして、実施例１のシールドフィルムを作製した。なお、エポキシ樹脂溶液及び導電性粒子Ａの配合量は、導電性接着剤層中のエポキシ樹脂の割合が７０質量％、導電性粒子Ａの割合が３０質量％となる量とした。【００７８】
実施例２〜４及び比較例５，６
樹脂層の厚さを表１に示すように変更したこと以外は実施例１と同様にして各シールドフィルムを作製した。【００７９】
実施例５
導電性粒子の含有割合を表１に示すように変更したこと以外は実施例１と同様にしてシールドフィルムを作製した。【００８０】
実施例６〜８及び比較例７，８
樹脂層の厚さを表１に示すように変更したこと以外は実施例５と同様にして各シールドフィルムを作製した。【００８１】
実施例９
導電性粒子の種類を表１に示すように変更したこと以外は実施例１と同様にしてシールドフィルムを作製した。【００８２】
実施例１０〜１２及び比較例９，１０
樹脂層の厚さを表１に示すように変更したこと以外は実施例９と同様にして各シールドフィルムを作製した。【００８３】
（評価）
実施例及び比較例で得られた各シールドフィルムについて以下の通り評価した。評価結果は表に記載した。なお、ＰＥＴフィルム（厚さ６μｍ）のみを参考例１の評価対象として用いた。また、表中の「ＯＬ」は、オーバーロードにより測定限界である１００Ωを超える値であったことを示す。【００８４】
（１）接続抵抗値
ポリイミドフィルムからなるベース部材の上に、グランドパターンを疑似した２本の銅箔パターン（４ｍｍ幅、１ｍｍピッチ）が形成され、その上に絶縁性の接着剤層及びポリイミドフィルムからなるカバーレイ（絶縁フィルム）が形成されたプリント配線基板を準備した。銅箔パターンの表面には表面層として金めっき層を設けた。なお、カバーレイには、直径０．８ｍｍのグランド接続部を模擬した円形開口部を形成した。各実施例及び比較例において作製したシールドフィルムとプリント配線基板とを、プレス機を用いて温度：１７０℃、時間：３０分、圧力：２〜３ＭＰａの条件で接着した。シールドフィルムを接着した後、２本の銅箔パターン間の電気抵抗値を抵抗計で測定し、銅箔パターンと導電性接着シートとの接続性を評価し、接続抵抗値とした。【００８５】
（２）全光線透過率
実施例及び比較例で得られたシールドフィルムについて、ヘーズメーター装置（商品名「ＮＤＨ４０００」、日本電色工業株式会社製）を用いて、ＪＩＳ  Ｋ７３６１−１に準拠して、ＰＥＴフィルム面が積分球側となるように測定光を照射して測定した。【００８６】
【表１】
0006956926.tif 000002
【００８７】
透明導電層として厚さ１０ｎｍの銀／銅合金層を用いた場合において、本発明のシールドフィルムは、導電性粒子を３０〜５０質量％もの多量配合した場合であっても、全光線透過率が高く透明性に優れ、接続抵抗値が低く接続安定性に優れていた（実施例１〜１２）。また、球状導電性粒子を用いた場合（実施例１〜４）、樹枝状導電性粒子を用いた場合（実施例９〜１２）に対して、全光線透過率が高く透明性に優れる傾向があった。一方、銀／銅合金層と導電性接着剤層の間に樹脂層を有しない場合（比較例１〜４）、３０質量％以上の多量配合条件下では接続抵抗値が高い結果となった。また、樹脂層の厚さが２０００ｎｍ以上である場合も同様に、接続抵抗値が高い結果となった（比較例５〜１０）。
【符号の説明】
【００８８】
１  シールドフィルム
１１  第１絶縁層
１２  透明導電層
１３  第２絶縁層
１４  導電性接着剤層
【要約】
導電性接着剤層に導電性粒子を多量に配合した場合であっても、透明性に優れ、且つ電気的接続抵抗値が低い電磁波シールドフィルムを提供する。
本発明の電磁波シールドフィルムは、第１絶縁層、透明導電層、第２絶縁層、及び導電性接着剤層がこの順に積層されており、前記透明導電層は、金、銀、銅、パラジウム、ニッケル、アルミニウム、若しくはこれらの合金から構成される、厚さ５〜１００ｎｍの金属層であり、前記第２絶縁層の厚さは５０〜１０００ｎｍであり、前記導電性接着剤層は、バインダー成分と、球状若しくは樹枝状の導電性粒子とを含み、前記導電性粒子の含有割合は、前記導電性接着剤層１００質量％に対し１〜８０質量％である。【図１】
0006956926.tif 000003